(57)【特許請求の範囲】
【請求項１】
質量％で
Ｃ：０．５０超〜０．７５％、
Ｓｉ：０．１０〜０．５０％、
Ｍｎ：０．１０〜１．００％、
を含有し、残部はＦｅおよび不可避の不純物よりなり、パーライトが面積率８０％以上とする主組織であり、残部が初析フェライトおよびベイナイトの１種又は２種からなり、強度ＴＳ（ＭＰａ）が式（１）を満足し、かつ１コイル内の圧延線材の強度のばらつきが平均強度から±５０ＭＰａ以内であり、
線材表面のスケール量が４０〜６０ｇ／ｍ2であり、かつ、スケール／母材界面近傍（母材境界からスケール厚さ１／２Ｄの領域）において粒径が２．０μｍ以上のスケール面積率が５０％以上であることを特徴とするスケールはく離性に優れた直径３．０〜４．０ｍｍの高強度鋼線用熱間圧延線材。
８００×Ｃ量（％）＋３２０≦ＴＳ≦８００×Ｃ量（％）＋４２０・・・式（１）
【請求項２】
更に、質量％でＣｒ：０．５０％以下、Ｎｉ：０．５０％以下、Ｃｏ：１．００％以下、Ｍｏ：０．２０％以下、Ｂ：２〜３０ｐｐｍのいずれか１種もしくは２種以上を含有することを特徴とする請求項１に記載の直径３．０〜４．０ｍｍの高強度鋼線用熱間圧延線材。
【請求項３】
熱間圧延でオーステナイト粒径を３０〜７０μｍの範囲に制御した後、巻取り後、６５０℃まで５〜２０℃／ｓで冷却し、その後、６００℃まで０．５〜５℃／ｓに冷却速度を低下させ、かつ６００℃以下で、更に冷却速度５℃／ｓ以上の速度で、３００℃以下まで冷却することを特徴とする請求項１又は請求項２に記載の直径３．０〜４．０ｍｍの高強度鋼線用熱間圧延線材の製造方法。
【発明の詳細な説明】
【技術分野】
【０００１】
本発明はパテンティング処理を施すことなく、強度、延性に優れた高強度鋼線を得ることができる伸線加工性及びスケールはく離性に優れた熱間圧延線材およびその製造方法に関するものである。
【背景技術】
【０００２】
自動車のタイヤやホースの補強材に使用される高強度鋼線は、通常、炭素含有量が０．７〜０．８％程度の高炭素鋼を熱間圧延した後、冷却条件を制御し、直径５．０〜６．４ｍｍ程度の圧延線材とし、次いでスケール除去、皮膜処理、一次伸線、パテンティング処理、スケール除去、皮膜処理、二次伸線、更にパテンティング処理、スケール除去、Ｃｕ−Ｚｎの二相めっき、拡散処理をした後、所定の線径まで仕上伸線を行うことで製造されている。
【０００３】
この製造工程におけるパテンティング処理は、伸線加工に適した組織を得るために行われている。鋼線は、伸線加工に伴い、強度が上昇し延性が低下し、真歪で４以上の伸線加工を施すと、延性低下により、撚り線時に断線が頻発する。そのため、最終線径がより細くなって、歪量が大きくなる場合、パテンティング処理回数を増加させる必要がある。
【０００４】
なお、ここで、パテンティング処理とは、オーステナイト温度領域に加熱して組織全体をオーステナイト組織とした後、空冷、または鉛浴、流動床に浸漬することによって、パーライト組織が変態する温度域まで急冷し、その温度域で所定の時間、保定する処理である。
【０００５】
パテンティング処理が増えると、その後、スケール除去、皮膜処理などの工程も必要となり、製造コストの増加、ＣＯ2排出量の増加につながるため、パテンティング処理回数の低減が望まれている。そこで、従来より種々の改良法案が提案されており、例えば、特許文献１は、圧延材の強度やばらつき制御、ノジュール径制御などにより、伸線加工性が向上すると提案している。しかし、これらの方法は、伸線加工性を高めることで、パテンティング回数を従来より少なくしても、少なくとも伸線中に１回のパテンティング処理を必ず行う必要があった。
【０００６】
また、特許文献２は、中高炭素鋼線（Ｃ：０．３５〜０．９％）を熱間圧延後冷却し、初析フェライトを面積率２０％以下含有した組織に調整した後に、パテンティング処理すること無しに伸線によって直径０．１５〜０．４ｍｍの高強度鋼線を得る方法が開示されている。通常、スチールコード用フィラメントを製造するためには、伸線時の潤滑性とゴムとの密着性を保障するために、伸線工程の途中でＣｕ−Ｚｎ二相めっき・加熱拡散処理（拡散黄銅めっき）を施す必要がある。特許文献２の方法では、このめっきの加熱拡散処理時（以後、この処理をブルーイング処理と称する。）に、伸線で形成された伸長ラメラ組織が分断されるため、加工硬化能が低下して所定の強度を得にくくなり、延性も劣化するという問題があった。
【０００７】
さらに、特許文献３は、Ｃ量０．３０〜０．５０％の熱間圧延線材を、巻取り後に溶融ソルトに浸漬することで、初析フェライト量を低減し、強度を適正範囲に制御し、パテンティング処理を施すことなしに、直径０．２〜０．４ｍｍの高強度鋼線を得る方法が開示されており、パテンティング省略が達成されている。一方、溶融ソルト冷却と衝風冷却ではスケール性状が異なるが、特許文献３には、メカニカルデスケーリング性について言及がない。
【０００８】
特許文献４は、Ｃ量０．２〜０．６％の鋼線材において、初析フェライト量やラメラセメンタイトの形態を制御することでパテンティング処理を省略できるとしている。しかし、該当発明の鋼は変態温度が低いため、線材コイル内の強度のばらつきが大きくなる。パテンティング処理を省略した鋼線の強度ばらつきは、線材の強度ばらつきに比例して増加し、伸線時や撚り線時の断線につながるため、特許文献４記載の線材は、鋼線の素材として満足できるものではなかった。
【０００９】
また、パテンティング処理を完全に省略する場合、製造工程の大きな変更を伴う。工程の変更により、線材、鋼線のスケールはく離性が従来品より劣位となれば、デスケーリングやめっきを行う際に、めっき／母材界面にスケールが残存し、伸線時にめっき剥離を引き起こす。めっきが剥離した鋼線は、スチールタイヤコードとして使用する場合に、ゴムとの接着性が低下するので不適当である。しかし、特許文献２〜４ではスケールはく離性に関しての検討はなされていない。
【先行技術文献】
【特許文献】
【００１０】
【特許文献１】特開２００４−１３７５９７号公報
【特許文献２】特許第３４９９３４１号公報
【特許文献３】特許第５２０１０００号公報
【特許文献４】特開２０１４−５５３１６号公報
【発明の概要】
【発明が解決しようとする課題】
【００１１】
本発明は、上記のような問題を解決するためになされたものであり、優れたスケールはく離性を有しつつ、パテンティング処理を全く施すことなく、例えば強度３２００ＭＰａ以上の高強度を有し、かつ撚り線時に断線することなく安定的に極細の高強度鋼線を製造し得る熱間圧延線材とその製造方法を提供することを課題としたものである。
【課題を解決するための手段】
【００１２】
本発明者らは炭素濃度０．５０％超〜０．７５％の鋼材を用い、種々の圧延条件で組織、強度特性、スケール量や粒径を制御した熱間圧延線材を作製した。その後、それら圧延線材を伸線加工し、直径０．１８〜０．４０ｍｍの鋼線を作製し、その鋼線の強度や延性などの機械的特性、およびスケールの付着量と粒径を測定した。続いて、熱間圧延線材の組織及び強度、スケールの量や粒径がスケールの剥離性や伸線加工時の断線、伸線加工後の鋼線の機械的特性に及ぼす影響について詳細に検討した。
その結果、以下の知見を得て、本発明に至ることができた。
１）線材の組織や強度をＣ量に応じて適正範囲に制御することで、断線の抑制および鋼線の延性が向上する。
２）線材の強度のばらつきが大きいほど、鋼線の強度ばらつきも増加し、延性の低下や断線につながる。
３）線材強度のばらつき抑制には線径の細径化や、圧延後に６００℃以上で変態させることが有効である。
４）更に６００℃以上で変態させる際に初析フェライトを抑制するには変態前のオーステナイト粒を３０〜７０μｍに制御することが有効である。
５）一方、変態温度が６００℃以上の場合、変態完了後も、変態温度近傍で保持するとラメラセメンタイトが分断し、圧延材の強度の低下や伸線加工材の強度や延性が低下する。
【００１３】
本発明は、以上の知見に基づいて完成したものであり、その要旨は以下の通りである。
（１）質量％でＣ：０．５０超〜０．７５％、Ｓｉ：０．１０〜０．５０％、Ｍｎ：０．１０〜１．００％、を含有し、残部はＦｅおよび不可避の不純物よりなり、パーライトが面積率８０％以上とする主組織であり、残部が初析フェライトおよびベイナイトの１種又は２種からなり、強度ＴＳ（ＭＰａ）が８００×Ｃ量（％）＋３２０≦ＴＳ≦８００×Ｃ量（％）＋４２０を満足し、かつ１コイル内の圧延線材の強度のばらつきが平均強度から±５０ＭＰａ以内であり、線材表面のスケール量が４０〜６０ｇ／ｍ2であり、かつ、スケール／母材界面近傍（母材境界からスケール厚さ１／２Ｄの領域）において粒径が２．０μｍ以上のスケール面積率が５０％以上であることを特徴とするスケールはく離性に優れた直径３．０〜４．０ｍｍの高強度鋼線用熱間圧延線材。
（２）更に、質量％でＣｒ：０．５０％以下、Ｎｉ：０．５０％以下、Ｃｏ：１．００％以下、Ｍｏ：０．２０％以下、Ｂ：２〜３０ｐｐｍのいずれか１種もしくは２種以上を含有することを特徴とする上記（１）に記載の直径３．０〜４．０ｍｍの高強度鋼線用熱間圧延線材。
（３）熱間圧延でオーステナイト粒径を３０〜７０μｍの範囲に制御した後、巻取り後、６５０℃まで５〜２０℃／ｓで冷却し、その後、６００℃までは０．５〜５℃／ｓに冷却速度を低下させ、かつ６００℃以下では、更に冷却速度５℃／ｓ以上の速度で、３００℃以下まで冷却することを特徴とする上記（１）又は（２）に記載の直径３．０〜４．０ｍｍの高強度鋼線用熱間圧延線材の製造方法。
【発明の効果】
【００１４】
本発明の熱間圧延線材は、優れたスケールはく離性を有し、パテンティング処理を一切施すことなく、例えば、引張強さが３２００ＭＰａ以上の高強度かつ優れた延性を持つ高強度鋼線が安定して製造できるものであり、パテンティング省略によるスチールタイヤコードの生産性向上、環境負荷低減に寄与する。
【発明を実施するための形態】
【００１５】
以下、本発明の高強度鋼線用熱間圧延線材の実施形態について説明する。なお、この実施形態は、発明の趣旨をより良く理解させるために詳細に説明するものであるから、特に指定の無い限り、本発明を限定するものではない。
【００１６】
まず、本発明の熱間圧延線材の鋼組成について説明する。以下、単位は質量％である。
【００１７】
Ｃ：０．５０超〜０．７５％
Ｃは、鋼材の必要強度を付与するために必須の元素である。０．５０％以下では初析フェライトの抑制が困難であり、鋼線の強度や延性の低下を招く。そのために、０．５０％超添加する。一方、０．７５％を超えると、鋼材強度が過度に高くなり、伸線加工性の低下や、伸線材の延性低下を招く。
【００１８】
Ｓｉ：０．１０〜０．５０％
Ｓｉは脱酸剤として有用な元素であり、また、パーライト中のフェライト強度を増加させる作用がある有用な元素である。このような作用を有効に発揮させるためには、０．１０％以上添加することが必要である。しかしながら、過剰に添加すると、伸線加工性に有害なＳｉＯ2系介在物が発生し易くなるため、その上限を０．５０％に定めた。より好ましくは０．４％以下である。
【００１９】
Ｍｎ：０．１０〜１．００％
Ｍｎは脱酸及び脱硫に有用であるのみならず、鋼のオーステナイトからの相変態を遅延させる効果があり、パーライト組織を得るために有用な元素である。このような作用を有効に発揮させるには、０．１０％以上添加することが必要である。但し、過剰に添加しても上記効果が飽和してしまい、経済的に無駄である他、熱間圧延後の冷却過程で、ベイナイトなどの組織が発生しやすくなるため、その上限を１．００％に定めた。より好ましくは０．８％以下である。
【００２０】
本発明は、さらに下記に示す元素を選択的に含有させると好ましい。
【００２１】
Ｃｒ：０．５０％以下
Ｃｒは鋼のオーステナイトからの相変態を遅延させる効果があり、パーライト組織を得るために有用な元素である。また、パーライトの加工硬化能を高め、低歪でより高い強度を得ることができる。しかし、０．５０％超では焼入れ性が過大となり、熱間圧延後の冷却過程でベイナイト、マルテンサイトなどの過冷組織が発生し、加工性が低下する。好ましくは、０．４％以下である。
【００２２】
Ｎｉ：０．５０％以下
Ｎｉは鋼のオーステナイトからの相変態を遅延させる効果があり、パーライト組織を得るために有用な元素である。その他、伸線材の靭性を高める元素である。これらの効果を得るためには０．１０％以上の添加が望ましい。一方、過剰に添加すると、焼入れ性が過大となり、熱間圧延後の冷却過程でベイナイト、マルテンサイトなどの過冷組織が発生し、加工性が低下するため、上限を０．５０％以下とした。
【００２３】
Ｃｏ：１．００％以下
Ｃｏは、圧延材における初析フェライトの析出を抑制するのに有効な元素である。また、伸線材の延性を向上させるのに有効な元素である。このような作用を有効に発揮させるには０．１％以上の添加が好ましい。一方、Ｃｏを過剰に添加してもその効果は飽和して経済的に無駄であるので、その上限値を１．００％とした。
【００２４】
Ｍｏ：０．２０％以下
Ｍｏは鋼のオーステナイトからの相変態を遅延させる効果があり、パーライト組織を得るために有用な元素である。しかしながら、０．２０％超では、焼入れ性が過大となり、熱間圧延後の冷却過程でベイナイト、マルテンサイトなどの過冷組織が発生しやすくなるため、その上限を０．２０％とした。
【００２５】
Ｂ：２〜３０ｐｐｍ
Ｂは粒界に濃化して、初析フェライトの抑制に有効な元素である。これらの効果を得るためには２ｐｐｍ以上の添加が必要である。一方、過剰に添加するとオーステナイト中にＦｅ3(ＣＢ)6などの炭化物を形成し、伸線加工性を低下させるので、その上限を３０ｐｐｍとした。好ましくは、５〜２０ｐｐｍである。
【００２６】
本発明の高強度鋼線用熱間圧延線材は上記成分を含有し、残部は実質的にＦｅおよび不可避的不純物で形成される。
【００２７】
本発明にかかる高強度鋼線用熱間圧延線材は、パーライトを主組織とし、その他、初析フェライトとベイナイトのいずれか１種もしくは２種からなる。しかし、初析フェライトやベイナイトは破壊の伝播経路となり、鋼線の延性低下の要因ともなる。また、初析フェライトの面積率が高くなれば、加工硬化能が低下し、鋼線の強度が低下する。そのため、パーライトの面積率を８０％以上とする。より好ましくはパーライトの面積率を８５％とするほうがよい。なお、パーライト面積率は１００％であってもよいが、本発明の成分系で、初析フェライトやベイナイトの析出を完全に抑制することは困難であり、非常に優れた冷却能力が要求され、設備コストが増加する。
【００２８】
本発明にかかる線材の強度ＴＳ（ＭＰａ）はＣ含有量（質量％）に応じて、下記の式（１）で規定する。式に示す下限値を下回ると、加工硬化能が低下し、鋼線の強度が低下する。一方、上限値を上回ると、鋼線の強度が過度に上昇し、延性が低下する懸念がある。
８００×Ｃ量（％）＋３２０≦ＴＳ≦８００×Ｃ量（％）＋４２０・・・式（１）
【００２９】
線材は、熱間圧延直後に冷却コンベアに載置される際、連続的にずれながら重なったリング状態となり、その状態で冷却される。リングには重なりや粗密差ができるため、冷却中の線材には温度分布が生じ、その結果、強度のばらつきが発生する。線材の加工硬化能は強度に依存するため、線材の強度ばらつきが増加すれば、鋼線の強度ばらつきは更に大きくなり、実機製造において、伸線時の断線や撚り線時の断線につながる。そのため、実機での安定的な製造および鋼線の特性確保のため、本発明では１コイル内での強度のばらつきの許容範囲を平均強度の±５０ＭＰａ以内とした。より好ましくは±３５ＭＰａ以内である。これにより、パテンティング処理を行わなくとも、鋼線の品質安定性を実現することができる。
【００３０】
線材の線径は、圧延巻取り後の冷却速度や強度ばらつきに影響する。直径４．０ｍｍ超の線材では、コイルの粗密部での温度差が増加し、また冷却速度が低下するため強度ばらつきが増加し、またパーライト量が低減する。一方、直径３．０ｍｍ未満の線材は、連続圧延が困難である。
【００３１】
スケールはく離性は、スケール量やスケール／母材界面のスケールの粒径に依存する。線材表面のスケール量が単位面積当たりで４０ｇ／ｍ2未満であれば、線材に歪みを加えても、スケールが薄すぎて割れることなく変形するため、剥離性が低下する。一方、スケール量が単位面積当たり６０ｇ／ｍ2を超えて過剰に厚くなると、搬送時などにスケールが剥離し、錆の要因となる。そのため、線材表面のスケール量は、４０〜６０ｇ／ｍ2が好ましい。より好ましくは４５ｇ／ｍ2〜５５ｇ／ｍ2の範囲である。また、部位によっては、スケール／母材界面のスケールの粒径が微細化し、スケールはく離性が低下する問題がある。スケール／母材近傍（母材境界からスケール厚さ１／２Ｄの領域）のスケール粒径が２．０μｍ以上のスケール面積率が５０％以上であれば、スケールはく離性は良好である。より好ましくは６０％以上である。
【００３２】
パーライトの面積率の測定、パーライト以外の組織の同定には、線材を長さ方向と垂直な方向に切断し、切断面を観察できるように樹脂埋め後、アルミナで研磨した試料を用いる。本試料を３％ナイタール溶液やピクラールで適宜腐食し、走査電子顕微鏡（ＳＥＭ）にて、中心部を１０００倍で１０視野（合計０．０８ｍｍ2の領域）を撮影し、画像解析を用いて組織の同定と面積率の測定を行う。又、熱間圧延でのオーステナイト粒径の測定については、後述の実施例において説明する。
【００３３】
線材の強度を測定するための引張試験片は、線材のフロント部（線材先端から５０リング尾端側）、ミドル部（先端と尾端の中間の１００リング内）、およびテール部（尾端から５０リング先端側）から採取する。３部位からそれぞれ３リングを採取し、各リングから、等間隔になるように長さ４００ｍｍの引張り試験片を８本、計７２本採取し、引張り試験に供する。その７２本の引張り強度の平均値を線材の強度とし、最大値もしくは最小値と平均の差で最も大きい値を強度ばらつきとした。なお、引張り試験は、クロスヘッドスピード１０ｍｍ／ｍｉｎ、評点間距離２００ｍｍで行う。
【００３４】
スケール量は、線材２０００ｍｍ長さにおける平均値である。すなわち、線材から長さ２００ｍｍのサンプルを連続で１０本採取し、各サンプルの重量を測定した後、１７％の塩酸に浸漬させてスケールを完全に除去した後、再度重量を測定する。このスケール除去前後の重量差を、測定領域の線材表面積で除した値がスケール量である。
【００３５】
スケールはく離性は、引張試験機で線材に６％の引張歪みを付与し、剥離したスケールを除去した後、残留スケール量を上記のスケール量と同様にして測定して評価した。
【００３６】
スケール／母材近傍のスケールの粒径はＥＢＳＤを用いて測定した。なお、スケール／母材界面近傍とは、母材との境界から、スケールの１／２厚さまで領域である。スケール粒径の測定試料は、線材のフロント部、ミドル部、テール部の各１リングから、等間隔にそれぞれ４個採取し、線材の長さ方向と垂直な切断面を観察するように樹脂埋めしたものである。これら試料を、粗研磨から始め、最終的にコロイダルシリカを研磨剤として研磨した後、ＥＢＳＤ測定に供した。スケールのＥＢＳＤ測定は、線材表面の周方向の長さ５０μｍほどの領域、８箇所について行った。測定データは結晶方位を解析するソフトウエアを用いて解析し、隣り合う部位の結晶方位差が１５°以上となる境界を結晶粒界として定義し、スケールの結晶粒径を測定した。なお、各々の結晶粒径は短径と長径の平均で評価した。その後、スケール／母材近傍におけるスケール粒径が２．０μｍ以上のスケールの面積率を測定した。
【００３７】
次に製造方法について説明する。なお、以下に説明する製造方法は一例であり、以下の手順および方法で限定するものではなく、本発明の構成を実現できる方法であれば、如何なる方法を採用することも可能である。
【００３８】
熱間圧延に供する材料は、通常の製造条件を採用することができる。例えば、前記成分の鋼を鋳造し、鋳造片を１１００〜１２００℃程度で１０〜２０ｈｒ程度保定するソーキング処理（鋳造で発生する偏析を軽減させるための熱処理）を施した後、分塊圧延にて、線材圧延に適した大きさの鋼片（一般にビレットと呼ばれる線材圧延前の鋼片）を製造し、熱間圧延に供する。
【００３９】
線材圧延は、前記鋼片を９００〜１３００℃に加熱し、仕上圧延開始温度を７５０℃以上９００℃以下に制御する。線材の圧延温度は放射温度計により測定されたものであり、線材の表面温度を意味する。その後、仕上げ圧延による加工発熱で温度が上昇するが、仕上げ圧延後の線材の巻取り温度を８３０℃以上９２０℃以下に制御することにより、オーステナイト粒径を３０〜７０μｍに制御する。
【００４０】
その後、線材を冷却コンベア上にリング状に載置し、６５０℃まで５〜２０℃／ｓ、好ましくは６〜２０℃／ｓで冷却し、その後、６００℃まで０．５〜５℃／ｓ、好ましくは１．０〜４．５℃／ｓに冷却速度を低下させ、６００〜６５０℃の温度域で変態させる。その後、変態完了後も高温で保持するとラメラセメンタイトが分断し、圧延材の強度の低下や鋼線の延性低下につながるので、６００℃以下では、更に冷却速度５℃／ｓ以上、好ましくは８℃／ｓ以上の速度で、３００℃以下まで冷却を行う。なお、冷却中の温度も放射温度計により測定した。また、一般に線材の圧延においては、圧延後、リング状に巻き取られて冷却されており、圧延材の重なりが多い密部と、重なりが少ない疎部がある。本発明では巻取り後の圧延材の温度は、リングが重なっている箇所（密部）を測定した。
【００４１】
仕上げ圧延温度や仕上圧延後の巻取り温度を制御することで、オーステナイト粒を３０〜７０μｍに制御する。オーステナイト粒径が微細すぎると、初析フェライトが多くなり、伸線加工後の強度や延性が得られない場合がある。またオーステナイト粒径が粗大すぎると、パーライトの組織も粗大化し、伸線加工性が低下する。オーステナイト粒径を３０〜７０μｍとすることにより、これらの問題が生じることなく、初析フェライトの抑制や伸線加工性の確保が可能となる。仕上圧延開始温度を７５０℃以上９００℃以下、好ましくは７８０℃以上８３０℃以下とし、巻取り温度を８３０℃以上９２０℃以下にすることにより、好ましくは８５０℃以上９２０℃以下とすることで、オーステナイト粒径を３０〜７０μｍとすることができる。
【００４２】
また、巻取り温度はスケール量やスケールの粒径にも影響する。巻取り温度が低いと、スケール量が４０ｇ／ｍ2未満となり、剥離性が低下する。一方、巻取り温度が高すぎると、スケール付着量が６０ｇ／ｍ2％超の過多となったり、スケール反応が過剰に進行し、母材近傍のスケール粒径が小さくなり、スケール粒径２．０μｍ以上の面積率が５０％未満となり、スケールはく離性が低下する。本発明では、巻取り温度を８３０℃以上９２０℃以下、好ましくは８５０℃以上９２０℃以下とするとともに、その後の冷却速度を後述の通りに制御することで、スケール量および母材近傍における２．０μｍ以上のスケール面積率を本発明の範囲内に制御することができる。
【００４３】
巻取り後の冷却にて、オーステナイトからパーライトへ変態する。巻取り後の冷却速度は組織や変態温度を制御する因子である。また、酸化反応の進行状況にも影響し、スケール量やスケールの粒径に影響する。６５０℃までの冷却速度が５℃／ｓ未満では初析フェライトの抑制が困難であり、一方、冷却速度２０℃／ｓ超とすると、スケール量の減少やスケールの粒径の微細化を招き、スケールの剥離性が低下する他、必要な冷却設備整備のためのコストが増加する。より好ましくは７℃／ｓ以上１５℃／ｓ以下である。また、その後、冷却速度を０．５〜５．０℃／ｓとし、変態温度を６００℃〜６５０℃としたのは、０．５℃／ｓ未満では、ラメラセメンタイトが分断し、パーライト組織が得られないか、パーライト組織が得られたとしても、強度が低く、かつラメラセメンタイトが厚いため、加工性が低下する。また、スケールの反応が進み、スケール／母材界面近傍に微細なスケールが生成する。一方、５℃／ｓ超では変態温度が６００℃未満になり、強度ばらつきが大きくなるためである。好ましくは１．０℃／ｓ以上、より好ましくは、１．５℃／ｓ以上５．０℃／ｓ以下である。６００℃まで冷却後、冷却速度を５℃／ｓ以上にし、３００℃以下まで冷却するとしたのは、変態後も変態温度付近で保持すると、ラメラセメンタイトが分断するためである。
【００４４】
上記のように、８３０℃以上９２０℃以下の温度で巻取り後に６５０℃まで５〜２０℃／ｓの冷却速度で冷却し、その後、０．５〜５．０℃／ｓに冷却速度を低下させることにより、変態温度を６００〜６５０℃の範囲とすることができる。
【００４５】
本発明の成分組成を有し、オーステナイト粒径を３０〜７０μｍに制御し、変態温度を６００〜６５０℃とし、変態温度まで及び変態以降の冷却速度を上記のように調整することにより、パーライト面積率を８０％以上とし、残部が初析フェライトおよびベイナイトの１種又は２種からなる組織とすることができる。
【００４６】
本発明の成分組成を有し、変態温度を６００〜６５０℃とし、変態後の冷却速度を上記本発明の範囲とすることにより、線材の強度を式（１）の範囲とすることができる。
【００４７】
圧延線材の強度のばらつきについては、圧延後の線材の直径を４．０ｍｍ以下と細径化し、変態温度を６００〜６５０℃の範囲と高温化することにより、強度のばらつきを平均強度から±５０ＭＰａ以内に抑えることができる。
【実施例】
【００４８】
以下、本発明にかかる高強度鋼線の実施例を挙げ、本発明をより具体的に説明するが、本発明は、もとより下記実施例に限定されるものではなく、前、後記の趣旨に適合し得る範囲で適当に変更を加えて実施することも可能であり、それらはいずれも本発明の技術的範囲に含まれるものである。
【００４９】
【表１−１】
0006724435.tif 000002
【００５０】
【表１−２】
0006724435.tif 000003
【００５１】
【表２−１】
0006724435.tif 000004
【００５２】
【表２−２】
0006724435.tif 000005
【００５３】
表１に組成、圧延条件を、表２に熱間圧延線材の組織評価、引張特性および鋼線の引張特性および延性としてデラミネーションの発生状況、スケール量とスケールはく離性を評価した結果を示す。表１において、
冷却速度１：巻取り後６５０℃までの冷却速度
冷却速度２：６５０℃から６００℃までの冷却速度
冷却速度３：６００℃から３００℃までの冷却速度
を意味する。表１、２で本発明範囲から外れる数値にアンダーラインを付している。
【００５４】
表１のＡ１〜２１は本発明例であり、Ｂ１〜１４は成分および熱間圧延条件のいずれかが適正範囲外であり、熱間圧延線材の組織、強度範囲が本発明の適正範囲から外れたものである。
【００５５】
本実施例、比較例とも、ビレットを加熱炉にて１０００〜１２００℃に加熱したのち、仕上げ圧延前温度およびリング状にする巻取り温度を制御して表１に示す値とした。表１において、冷却速度１は巻取り後６５０℃までの冷却速度、冷却速度２は６５０℃から６００℃までの冷却速度、冷却速度３は６００℃からから３００℃までの冷却速度を表す。
【００５６】
組織評価は、パーライト面積率及びパーライト以外の組織で評価した。測定はＳＥＭを用いて行った。その評価手順は、前述の方法と全く同一である。なお、本発明例、比較例いずれも、パーライト以外の組織は初析フェライトおよびベイナイトの１種又は２種であった。
【００５７】
表１に示したオーステナイト粒径は、巻取り後、５ｓ以内に圧延線材の一部を切り出し、水中に浸漬させることで焼入れした試料で評価した。焼入れした線材の長手方向と垂直な断面を樹脂に埋め込み、アルミナ研磨後、ドデシルベンゼンスルホン酸ナトリウム溶液でオーステナイト粒界を現出し、断面中央部を２００〜５００倍の光学顕微鏡で撮影し、その後、ＪＩＳＧ０５５１記載の方法で結晶粒度を測定し、粒径を求めた。
【００５８】
スケール量、スケール剥離性は、前述の方法で測定し、スケール剥離性は、残存スケール量５ｇ／ｍ2以下を良好とした。
【００５９】
線材表層のスケール／母材近傍におけるスケールの粒径は、前述と同じＥＢＳＤ法で測定した。線材の引張り強さ（強度）および強度ばらつきについても、前述の方法と同一の方法で測定した。
【００６０】
上記のようにして得られた線材を用いて、パテンティング処理を施すことなく、真歪４．０以上の伸線加工（乾式伸線＋湿式伸線）を行い、直径０．１８〜０．４０ｍｍの高強度鋼線を製造した。なお、なお、乾式伸線は前処理として、スケール除去後皮膜処理を行い、１パス当たりの減面率を１５〜２５％で行った。一方、湿式伸線はエマルジョンタイプの潤滑剤を使用し、１パス当たりの減面率１０〜２０％で伸線し、最終パスはスキンパス伸線を行った。伸線した鋼線の評価は、５００ｍ以上伸線を行った際の断線の有無、および１００ｍ間隔ごとに採取した鋼線の強度と延性で行った。延性は捻回試験時の異常破面（デラミネーション）の発生の有無で評価した。
【００６１】
試験例のＡ１〜２１は、いずれも本発明例であり、圧延材はスケールはく離性に優れ、かつ、伸線した鋼線は、すべて強度３２００ＭＰａ以上の高強度を有し、かつ延性も良好で、鋼線５００ｍに渡って捻回試験時のデラミネーションは観察されなかった。
【００６２】
一方、Ｂ１〜１４の試験例は、本発明の要件のいずれかを満たしていないため、延性が低下しているか、強度が十分に得られていないとの結果となった。
【００６３】
Ｂ１はＣ量が低いため、熱間圧延線材の初析フェライトが多くなり、パーライト面積率が低く、強度も低くなり、鋼線の強度、延性が低下した。一方、Ｂ２はＣ量が高く、熱間圧延線材の強度が高いため、鋼線の強度も過剰に高いため、延性が低下した。Ｂ３はＳｉ量が高いため、線材のスケール／母材界面にＦｅ2ＳｉＯ4（ファイアライト）が析出し、スケールはく離が低下し、さらに、鋼線の延性が低下した。Ｂ４、Ｂ５はＭｎもしくはＣｒ量が高く、焼入れ性が増したため、線材に多くのベイナイト組織が変態し、パーライト量が減少して、鋼線の延性が低下した。
【００６４】
Ｂ６は線径が大きく、かつ巻取り温度が高いため、オーステナイト粒が粗大化した結果、延性が低下し、伸線中の断線が発生した。また、線材のスケール量が過多となり、搬送時に剥離し、錆が発生した。Ｂ７は仕上げ圧延開始温度及び巻取り温度が低く、オーステナイト粒径が微細化し、初析フェライトの析出量が多くなり、パーライト面積率が低くなったため、鋼線の延性が低下し、また、スケール量が少なく、スケールはく離性が低下した。Ｂ８は巻取り後６５０℃までの冷却速度（冷却速度１）が小さいため、スケール反応が進み、母材近傍のスケール粒が微細化してスケールはく離性が低下した。また、初析フェライトの析出量が多くなり、パーライト面積率が低くなったため、仕上伸線材の延性が低下した。Ｂ９は６５０℃から６００℃までの冷却速度（冷却速度２）が大きいため、変態温度が低くなったと推定され、強度および強度のばらつきが高くなったことで断線が発生し、さらに鋼線の延性が低下した。Ｂ１０は６５０℃から６００℃間の冷却速度（冷却速度２）が小さいため、スケール反応が進み、母材近傍のスケール粒が微細化し、スケールはく離性が低下した。また、ラメラセメンタイトの分断が進行し、加工硬化能が低下したため、鋼線の最終強度が低下した。Ｂ１１は線径が大きいため、コイル内での温度ばらつきが大きくなり、伸線工程における断線が発生し、鋼線の延性が低下した。Ｂ１２は巻取り温度が低いため、オーステナイト粒径が微細化し、初析フェライトが過剰に析出し、デラミネーションが発生した。また、巻取り温度が低いため、スケール量が少なく、スケールはく離性も低下した。Ｂ１３は６５０℃から６００℃間の冷却速度（冷却速度２）が遅いため、強度が低下し、鋼線の強度が低下した例である。Ｂ１４は６００℃から３００℃までの冷却速度（冷却速度３）が遅いため、パーライト組織が分断し、熱間圧延線材の強度が低下し、鋼線の強度と延性が低下した。
【００６５】
以上、実施例にも示したように、本発明の高強度鋼線用熱間圧延線材を用いることで、強度および延性に優れた高強度鋼線が安定的に得られることが明らかである。